(57)【要約】【課題】屋内競技場、体育館、屋内プール、イベントホール、公会堂、冠婚葬祭式場などの天井面積構成部材、天井面積構成部材付帯物として、反響抑止効果と音響減衰効果とに優れ、しかも高周波融着による縫製の簡便性を兼備する吸音天井膜の提供。【解決手段】厚さ０．５〜２．０ｍｍの可撓性積層体の全面に孔径０．５〜１．５φｍｍの通気孔を散在して多数形成、配置し、通気孔の内壁断面の層構造を、熱可塑性樹脂層／繊維布帛層／熱可塑性樹脂層、とし、少なくとも互いに隣接する通気孔同士が繊維布帛層を介在して通気連続するようにする。【選択図】図１
2016186534.tif 000002
【特許請求の範囲】
【請求項１】
厚さ０．５〜２．０ｍｍの可撓性積層体の全面に孔径０．５〜１．５φｍｍの通気孔が散在して多数形成、配置され、前記通気孔の内壁断面の層構造が、熱可塑性樹脂層／繊維布帛層／熱可塑性樹脂層、を有し、前記通気孔の配置において、少なくとも互いに隣接する通気孔同士が前記繊維布帛層を介在して通気連続することを特徴とする吸音天井膜。
【請求項２】
前記通気孔の面積総和が前記積層体の単位面積当たりに占める開孔率２．５〜１２．５％を有している請求項１に記載の吸音天井膜。
【請求項３】
前繊維布帛層を成す繊維布帛が、マルチフィラメント嵩高糸条を含んでいる請求項１または２に記載の吸音天井膜。
【請求項４】
前記熱可塑性樹脂層が軟質塩化ビニル樹脂を含み、かつ前記通気性布帛層がガラス繊維糸条、またはポリエステル繊維糸条を含む請求項１〜３の何れか１項に記載の吸音天井膜。
【請求項５】
前記可撓性積層体の片面に、通気性不織布層または通気性発泡層が形成されている請求項１〜４の何れか１項に記載の吸音天井膜。
【発明の詳細な説明】
【技術分野】
【０００１】
本発明は屋内競技場、体育館、屋内プール、イベントホール、公会堂、冠婚葬祭式場などの天井、さらに駅舎ロビー、空港ロビー、ショッピングモールなどの吹き抜けに設置される天井面積構成部材、または天井面積構成部材付帯物として、何れも反響抑止効果と音響減衰効果とに優れ、しかも高周波融着による縫製の簡便性を兼備する吸音天井膜に関する。
【背景技術】
【０００２】
吸音内装材として、ガラス長繊維を嵩高に膨らませた嵩高加工糸を、少なくとも１部に用いて製織してなることにより、吸音特性および不燃性を有する吸音クロス、およびこの吸音クロスを用いた吸音カーテン（特許文献１）、建築内装工事用の天井材や壁材として、比較的薄い表層被覆シート材を基板（多数の小径貫通孔が穿孔されてなる）の表面に貼着することで貫通孔の表面側開口を閉塞した有孔吸音板（特許文献２）、建築物の壁面、天井面、床面またはパーティション等に貼り付ける吸音装飾シートとして、微小な穴を多数有する装飾フィルム層と不燃性連続発泡体層、及び接着層とからなる吸音装飾シート（特許文献３）、貫通微細孔及び少なくとも１ｍｍの直径を備える開口を備えるフィルム層と、このフィルム層上に配置される繊維性材料層とを備えてなる多層吸音シート（特許文献４）、など様々な吸音構造材料が開示されている。しかしこれらの吸音構造材料では大型施設の大面積天井膜を施工するための材料同士の接合による広幅化、長尺化の作業工程において、シート端部に特別な細工を施したり、特別なジョイント器具やフレームを必要とするなど、手間や面倒を有するものであった。
【先行技術文献】
【特許文献】
【０００３】
【特許文献１】特開平０９−２５００５０号公報
【特許文献２】特開２００１−１３２１３２号公報
【特許文献３】特開２０１０−１９６４２１号公報
【特許文献４】特表２０１１−５１６９２９号公報
【発明の概要】
【発明が解決しようとする課題】
【０００４】
本発明は、建築物の天井に設置される天井面積構成部材、または天井面積構成部材付帯物として反響抑止効果と音響減衰効果とに優れ、しかも高周波融着による縫製の簡便性を兼備するので、屋内競技場、体育館、屋内プール、イベントホール、公会堂、冠婚葬祭式場、駅舎ロビー、空港ロビー、ショッピングモール吹き抜けなどの大型施設の大面積天井膜を施工するために行う、材料同士の接合による広幅化、長尺化の作業を容易とし、しかも接合部強度にも優れる利点を有する吸音天井膜の提供を課題とする。
【課題を解決するための手段】
【０００５】
上記課題を解決するために、特定の厚さの可撓性積層体の全面に特定孔径の通気孔が散在して多数形成、配置され、この通気孔の内壁断面の層構造が、熱可塑性樹脂層／繊維布帛層／熱可塑性樹脂層、を有し、各通気孔の配置において、少なくとも互いに隣接する通気孔同士が通気性の繊維布帛層を介在して通気することによって、反響抑止効果と音響減衰効果とに優れ、しかも高周波融着による縫製の簡便性を兼備するので、大型施設の大面積天井膜を施工するために行う、材料同士の接合による広幅化、長尺化の作業を容易とし、しかも接合部強度にも優れる利点を見出して本発明を完成するに至った。
【０００６】
すなわち本発明の吸音天井膜は、厚さ０．５〜２．０ｍｍの可撓性積層体の全面に孔径０．５〜１．５φｍｍの通気孔が散在して多数形成、配置され、前記通気孔の内壁断面の層構造が、熱可塑性樹脂層／繊維布帛層／熱可塑性樹脂層、を有し、前記通気孔の配置において、少なくとも互いに隣接する通気孔同士が前記繊維布帛層を介在して通気連続することが好ましい。これによって反響抑止効果と音響減衰効果とに優れ、高周波融着による縫製の簡便性を兼備する吸音天井膜を得ることができる。
【０００７】
本発明の吸音天井膜は、前記通気孔の面積総和が前記積層体の単位面積当たりに占める開孔率２．５〜１２．５％を有していることが好ましい。これによって反響抑止効果と音響減衰効果とに優れ、高周波融着による縫製の簡便性を兼備する吸音天井膜を得ることができる。
【０００８】
本発明の吸音天井膜は、前繊維布帛層を成す繊維布帛が、マルチフィラメント嵩高糸条を含んでいることが好ましい。これによってより反響抑止効果と音響減衰効果とに優れた吸音天井膜を得ることができる。
【０００９】
本発明の吸音天井膜は、前記熱可塑性樹脂層が軟質塩化ビニル樹脂を含み、かつ前記通気性布帛層がガラス繊維糸条、またはポリエステル繊維糸条を含むことが好ましい。これによって反響抑止効果と音響減衰効果とに優れ、高周波融着による縫製の簡便性を兼備する吸音天井膜を得ることができる。
【００１０】
本発明の吸音天井膜は、前記可撓性積層体の片面に、通気性不織布層または通気性発泡層が形成されていることが好ましい。これによってより反響抑止効果と音響減衰効果とに優れた吸音天井膜を得ることができる。
【発明の効果】
【００１１】
本発明によれば、建築物の天井に設置される天井面積構成部材、または天井面積構成部材付帯物としての膜材料に適し、反響抑止効果と音響減衰効果とに優れ、しかも高周波融着による縫製の簡便性を兼備するので、屋内競技場、体育館、屋内プール、イベントホール、公会堂、冠婚葬祭式場、駅舎ロビー、空港ロビー、ショッピングモール吹き抜けなどの大型施設の大面積天井膜を施工するために行う、材料同士の接合による広幅化、長尺化の作業を容易とし、しかも接合部強度にも優れる利点を有するものとした。
【図面の簡単な説明】
【００１２】
【図１】本発明の吸音天井膜の断面の一例を模式的に示す図
【図２】本発明の吸音天井膜の断面の一例を模式的に示す図
【図３】本発明の吸音天井膜の外観の一例を模式的に示す図
【発明を実施するための形態】
【００１３】
本発明の吸音天井膜は、厚さ０．５〜２．０ｍｍの可撓性積層体の全面に孔径０．５〜１．５φｍｍの通気孔が散在して多数形成、配置され、この通気孔の内壁断面の層構造を、熱可塑性樹脂層／繊維布帛層／熱可塑性樹脂層とし、これら各通気孔の配置において、少なくとも互いに隣接する通気孔同士が通気性の繊維布帛層を介在して通気連続するよう設計したものである。可撓性積層体は、繊維布帛層を基材としてその両面に熱可塑性樹脂層（熱可塑性樹フィルム、または熱可塑性樹シート）を積層一体化し、その厚さを０．５〜２．０ｍｍの範囲としたものである。可撓性積層体の厚さが０．５ｍｍ未満では反響抑止効果及び音響減衰効果ともに不十分となることがあり、また２．０ｍｍを超えると天井膜として重量超過傾向となり、施工取り扱いに難を生じると共に、地震による天井崩落事故の際の人身事故の危険性を増すことがある。
【００１４】
可撓性積層体の全面に散在（千鳥や角の規則的整列、またはランダム）して多数（３〜４００個／inch２）形成、配置される通気孔（形態は円径、略円径、楕円径）の孔径は０．５〜１．５φｍｍの範囲、特に１．０φｍｍが好ましく、孔径が０．５φｍｍ未満、及び１．５φｍｍを越えると、通気孔が共鳴孔として作用することによる反響抑止効果、音響減衰効果などの吸音効果を不十分とすることがある。また、可撓性積層体の単位面積に対する全通気孔の面積総和の占有率としての開孔率は２．５〜１２．５％、特に５．０〜１０％が好ましい。開孔率が２．５％未満、及び１２．５％を超えると得られる膜材の反響抑止効果、音響減衰効果などの吸音効果が満足に得られないことがある。また、通気孔の体積は孔径と可撓性積層体の厚さ０．５〜２．０ｍｍとから０．０９８〜３．５３ｍｍ３／個である。さらにこれらの通気孔の内壁断面の層構造は、熱可塑性樹脂層／繊維布帛層／熱可塑性樹脂層として、通気孔の配置（千鳥や角の規則的整列、またはランダム）において、少なくとも互いに隣接する通気孔同士が繊維布帛層を介在して通気連続することが音響の拡散による減衰効果のために効果的に作用する。
【００１５】
具体的に通気孔の孔径０．５φｍｍの場合、例えば、最少孔数９０（タテ列９×ヨコ列１０）個／inch２、最小開孔率２．７３％〜最多孔数４００（タテ列２０×ヨコ列２０）個／inch２、最大開孔率１２．１５％の範囲が好ましく、また通気孔の孔径１．５φｍｍの場合、例えば、最少孔数１０個／inch２、開孔率２．７３％〜最多孔数４２個（タテ列６×ヨコ列７）／inch２、開孔率１１．５％の範囲が好ましく、さらに孔径０．５φｍｍの通気孔と孔径１．５φｍｍの通気孔の併用、孔径０．５φｍｍ、１．０φｍｍ、１．５φｍｍの通気孔の併用であってもよい。このようにして通気孔が設けられた積層体は、通気孔が共鳴孔として反響減衰効果に働くと同時に、共鳴孔の断層構造を、熱可塑性樹脂層／繊維布帛（通気性）／熱可塑性樹脂層、とすることによって、通気孔に入射した音波が繊維布帛内部に伝播すること、さらに隣接する通気孔と通気連続することによって、より音響減衰効果を大きいものとする。通気度（JIS  L1096：フラジール法）１〜５０ｃｃ／ｃｍ２／秒を満たすことが反響抑止効果及び音響減衰効果に優れ好ましい。通気度が１ｃｃ／ｃｍ2／秒未満だと反響抑止効果を悪くすることがあり、５０ｃｃ／ｃｍ2／秒を超えると吸音効果を悪くすることがある。
【００１６】
これらの通気孔は、その立体形状が円筒状〜略円筒形の空間で、１つの通気孔の体積を０．０９８〜３．５３ｍｍ３とし、その円筒形空間側部、すなわち通気孔形成による可撓性積層体の断層構造を、熱可塑性樹脂層／繊維布帛（通気性）／熱可塑性樹脂層、とする手段は、繊維布帛の両面に熱可塑性樹脂フィルム（シート）を積層一体化した後に、機械的な（熱）針突刺、ポンチ（punch）窄孔加工など、及び炭酸ガスレーザーによる窄孔加工が挙げられ、窄孔加工がなされた後、繊維布帛の繊維の一部が物理的にほつれ戻りを生じて通気孔の一部を塞ぐものであっても本発明の吸音天井膜において吸音効果を阻害するものではない。
【００１７】
本発明の吸音天井膜に用いる繊維布帛の繊維種は、ガラス繊維、シリカ繊維、アルミナ繊維、シリカアルミナ繊維、バサルト繊維、炭素繊維などの無機繊維を含む糸条が不燃性付与目的に使用でき、不燃性に及ばないものの、より高度の難燃化、高耐熱性付与の目的には、アラミド繊維（ポリパラフェニレンテレフタルアミド繊維、ポリパラベンズアミド繊維、パラフェニレンオキシジフェニレンテレフタルアミド共重合体繊維などの全芳香族ポリアミド繊維）、ポリアリレート繊維、ポリベンゾオキサゾール繊維、ポリベンゾイミダゾール繊維、ポリベンゾチアゾール繊維及びポリエーテルエーテルケトン繊維などの耐熱性高分子繊維を用いることができ、これらは前述の無機繊維と混紡または混織して用いてもよい。また綿などセルロース系繊維の水酸基に対して、ホウ酸エステル化、リン酸エステル化、ケイ酸エステル化などの化学変性処理を施した不燃化セルロース紡績糸を用いることもできるが、汎用的には、ポリプロピレン繊維、ポリエチレン繊維、ポリエステル繊維（ＰＥＴ、ＰＢＴ、ＰＮＴ）、ナイロン繊維、ビニロン繊維などが使用できる。
【００１８】
本発明の吸音天井膜に用いる繊維布帛の織り組織は、平織物（経糸と緯糸とも最少２本ずつ用いた最小構成単位）、綾織物（経糸と緯糸とも最少３本ずつ用いた最小構成単位：３枚斜文、４枚斜文、５枚斜文、６枚斜文、８枚斜文など）、朱子織物（経糸と緯糸とも最少５本ずつ用いた最小構成単位：２飛び、３飛び、４飛び、５飛びなどの正則朱子）、変化平織物（斜子織：七子、魚子、並子、バスケット織、パナマ織）・（畝織：畦織、リブ織）、変化綾織物（急斜文、緩斜文、山形斜文、破れ斜文、曲がり斜文、杉綾、飾斜文、昼夜斜文、飛び斜文）、変化朱子織物（不規則朱子、重ね朱子、拡げ朱子、昼夜朱子）、もじり織物（模紗織物、絽織物）、三軸織物（斜子織：七子、魚子、並子、バスケット織、パナマ織）、四軸織物（斜子織：七子、魚子、並子、バスケット織、パナマ織）などを任意に使用できる。
【００１９】
上述の繊維布帛を構成する糸条要素には、フィラメント直径が１〜１０μｍ、フィラメント単糸０．１〜１０デニール、マルチフィラメント繊度６９〜２２２３dtex（６２〜２０００デニール）、特に１３８〜１１１２dtex（１２４〜１０００デニール）のマルチフィラメントで、フィラメント数５０〜５００本、特に１００〜３００本で集束して１０〜４０回／ｍの弱撚糸、または４１〜２００回／ｍの普通撚糸に束ねた糸条が通気拡散性に優れ、さらに嵩高糸条だとより通気拡散性に優れ、それによって効果的な吸音性を発現する。嵩高糸条は、空気加工糸（タスラン加工糸、インターレース加工糸、空気精紡糸など）またはウーリー加工糸が挙げられる。より具体的には、マルチフィラメント糸条の製造時に、フィラメントの開繊（解繊）混繊をタスランノズルによるエアージェット交絡により行ない、乱過流の渦中で巻き込みと絡みを強制することでランダムルーズに絡め、ループ、渦巻きコイル、や結び目を多数形成することで嵩高化したタスラン加工糸が好ましい。マルチフィラメント芯糸の開繊に、マルチフィラメント鞘糸の開繊を立体的に絡めてルーズな絡みを多数形成したコアヤーン形態であってもよい。また、嵩高マルチフィラメント糸条として、合成繊維によるマルチフィラメント糸条を加撚（仮撚または交仮撚）した状態でヒートセットし、これを解撚して得られる捲縮性のウーリー加工糸（仮撚・交仮撚加工糸）でもよい。これらタスラン加工糸やウーリー加工糸は２種以上の供給糸を用い、供給糸の特性（異繊度、異形、異収縮、異捲縮）とフィード率の制御によって、任意に嵩高性をコントロールすることができる。本発明において嵩高糸はタスラン加工糸が特に好ましい。また嵩高糸は、上記嵩高糸１本と、非嵩高マルチフィラメントヤーン（汎用のマルチフィラメントヤーン）１本とを束ねて１０〜１００回／ｍの撚りを掛けたタスラン合撚糸（双糸）、あるいは上記嵩高糸２本と、非嵩高マルチフィラメントヤーン（汎用のマルチフィラメントヤーン）１本とを束ねて１０〜１００回／ｍの撚りを掛けたタスラン合撚糸（三子撚糸）であってもよい。
【００２０】
上述の繊維布帛は、これらマルチフィラメント嵩高糸条を、経糸及び緯糸として各々１インチ間１８〜４６本打込んで得られる質量１００〜３００ｇ／ｍ２の織物、経糸及びバイアス糸として各々１インチ間１６〜４２本打込んで得られる質量１２５〜３５０ｇ／ｍ２の三軸織物、経糸、緯糸、バイアス糸として各々１インチ間１６〜４２本打込んで得られる質量１５０〜４００ｇ／ｍ２の四軸織物で、目抜け空隙率０〜５％の織物仕様が不燃性に優れている。嵩高糸条は繊維布帛を形成する経糸条、及び緯糸条の両方に用いた平織物、綾織物、朱子織物、二重織物、三重織物など、経糸条、または緯糸条の一方のみを嵩高糸条で構成した平織物、綾織物、朱子織物など、及び二重織物や三重織物などの多重織物が使用できる。さらに三軸嵩高織物において、経糸条、及びバイアス糸条の少なくとも一方に嵩高糸条を用いたもの、同様に四軸嵩高織物において、経糸条、緯糸条及びバイアス糸条の少なくとも一方に嵩高糸条を用いたものであってもよい。これらの嵩高織物は単位体積（見掛け体積）当たり空気を５〜２０％（０．０５〜０．２ｃｃ／ｃｍ３）含む通気拡散性のものが本発明の吸音天井膜の吸音性向上のために好ましい。空気含有率は水中に特定体積（例えば１ｃｍ３）の嵩高織物を沈めた時に浮上する気泡を水上置換法で捕集し、特定体積（例えば１ｃｍ３）に対する気泡総和体積の占有率として求めることができる。
【００２１】
繊維布帛を被覆する熱可塑性樹脂層に用いる熱可塑性樹脂は、塩化ビニル樹脂、塩化ビニル系共重合体樹脂（塩化ビニル系樹脂は、塩化ビニルモノマーの単独重合体の他、塩化ビニルモノマーと共重合し得る他のモノマー類との共重合体、及びグラフト重合体を含む）、オレフィン樹脂、オレフィン系共重合体樹脂、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂、及びポリエステル系共重合体樹脂、フッ素樹脂、フッ素系共重合体樹脂、シリコーン樹脂などが挙げられる。特に塩化ビニル樹脂に可塑剤を含み、さらに難燃剤粒子を含み、比重１．３以上、比重２．５以下として構成した熱可塑性樹脂層だと防炎性が付与され、かつ防音減衰効果が発現されるので好ましい。可塑剤成分として、アジピン酸ジアルキルエステル類、セバシン酸ジアルキルエステル類、フタル酸ジアルキルエステル類、イソフタル酸ジアルキルエステル類、テレフタル酸ジアルキルエステル類，シクロヘキサンジカルボン酸ジアルキルエステル類、芳香族リン酸エステル類、塩素化パラフィン類、ポリエステルオリゴマー類などを、塩化ビニル樹脂１００質量部に対して３０〜１００質量部配合して得た軟質塩化ビニル樹脂層が好ましい。
【００２２】
熱可塑性樹脂層に用いる難燃剤粒子は、ａ）．金属リン酸塩、金属有機リン酸塩、リン酸誘導体（リン酸エステル類、ホスホン酸エステル類）、ポリリン酸アンモニウム、及びポリリン酸アンモニウム誘導体化合物などのリン原子含有化合物、ｂ）．（イソ）シアヌレート系化合物、（イソ）シアヌル酸系化合物、グアニジン系化合物、尿素系化合物、及び、これらの誘導体化合物などの窒素原子含有化合物（メラミンシアヌレート）、ｃ）．ケイ素化合物、金属水酸化物、金属酸化物、金属炭酸塩化合物、金属硫酸塩化合物、ホウ酸化合物、及び無機系化合物複合体などの無機系化合物、ｄ）．臭素置換有機化合物、塩素置換有機化合物などの公知の難燃剤が挙げられる。
【００２３】
熱可塑性樹脂層の厚さは１層あたり０．１ｍｍ〜０．５ｍｍ、特に０．１２ｍｍ〜０．２５ｍｍ、質量１５０〜７５０ｇ／ｍ２が好ましい。これらの熱可塑性樹脂層はカレンダー成型、Ｔダイ押出成型による０．１ｍｍ〜０．５ｍｍのフィルムまたはシートが使用でき、必要に応じて顔料、光輝性顔料、蓄光顔料、遮熱顔料、光拡散ビーズ、紫外線吸収剤、耐光安定剤、防黴剤、抗菌剤、防虫剤、帯電防止剤、消臭剤、香料など公知の添加剤を任意の量で含むことができる。
【００２４】
本発明の吸音天井膜において、その片面には厚さ１〜５ｍｍの、１）．通気性不織布層、または２）．通気性発泡層が形成されたものであってもよく、この通気性発泡層及び通気性発泡層の形成によって更に吸音性を向上させることができる。１）．通気性不織布には、段落〔００１７〕に記載したマルチフィラメントのカットファイバー（繊度１．５〜１２１dtex、繊維長１０〜１５０ｍｍ）を、スパンボンド法、乾式法、湿式法などによってウエブ（紡毛）化したフリ−スを、ケミカルボンド法、ニードルパンチ法、スパンレース法、サーマルボンド法などの方法により繊維間結合させてプレスしたものが使用できる。特に防炎性の強化の目的で、ガラス繊維、シリカ繊維、アルミナ繊維、炭素繊維などを使用した不織布、ポリエステル繊維、ナイロン繊維など汎用合成繊維を難燃化した不織布が好ましく、さらに天然繊維のセルロースの水酸基を化学変性処理した難燃化和紙を使用することもできる。２）．通気性発泡層は、厚さ１〜５ｍｍ、密度０．３５〜０．７５ｇ／ｃｍ３に形成された通気度（JIS  L1096：フラジール法）０．１〜１０ｃｃ／ｃｍ２／秒を有し、吸音天井膜本体の有する通気孔の一部と連続することでの更なる通気性を有することが反響減衰効果向上の附帯層として好ましい。通気性発泡層の形成後に完全貫通の機械的な（熱）針窄孔加工、パンチ（punch）窄孔加工、または炭酸ガスレーザーによる完全貫通の窄孔加工を施しての通気孔の形成であってもよい。通気性発泡層には段落〔００２２〕に記載の難燃剤粒子を配合したものが防炎規格適合のために好ましい。通気性発泡層は、可塑剤を含む軟質塩化ビニル樹脂ペーストゾルを用い、これに整泡剤としてシリコーンオイルを１〜５質量部含有する粘重なゾル組成物を攪拌機（ステンレスや金属を数本組み合わせて茶筅形にしたブレードを装着）により機械攪拌して気泡を強制的に巻き込んだホイップをコーティングして形成するか、化学発泡剤含有組成物形成層（コーティング層、またはフィルム層）を熱分解ガス化させ、ガス発生痕として生成した気泡を含ませたものなどが例示できる。
【００２５】
本発明の吸音天井膜の施工は、幅１ｍ〜３ｍの任意、長さ１ｍ〜５０ｍの任意の規格シートを自在に組み合わせ、通気孔形成面側を音響の入射面として内装施工する。特に１）．１枚が幅１ｍ〜３ｍ程度、長さ１ｍ〜５ｍ程度の吸音天井膜は、四角形、長方形、三角形、菱形、などの形態でアルミフレーム（押材）により吸音天井膜全周を固定したパネル同士の組み合わせで、天井梁システムに固定することや、吊り下げることでフラット天井や幾何学立体天井に使用でき、２）．また１枚が幅１ｍ〜３ｍ程度、長さ１ｍ〜１０ｍ程度の長尺吸音天井膜は幅方向の２辺を天井梁やアルミ押材に固定し、張力を掛けずにを長尺吸音天井膜の自重で弛んだ半円弧状態に懸垂し、多数の長尺吸音天井膜を連ねて半円弧の並びを表現したデザインアート天井に使用でき、３）．また１枚が幅１ｍ〜３ｍ程度、長さ１ｍ〜５ｍ程度の吸音天井膜は、四角形、長方形、三角形、菱形、などの形態で吸音天井膜の外周のポイント毎にハトメ、ターンバックル、取付金具、ジョイントナットなどを設け、ロープやバネを用いて天井梁システムにサスペンジョン固定することで張力をコントロールして得たドレープを利用するデザインアート天井に使用することができる。
【００２６】
以下、本発明について実施例を挙げて具体的に説明するが、本発明はこれらに限定されるものではない。先ずは本発明の吸音天井膜の作製及び評価方法を述べる。
〈吸音率〉
JIS  A1409（残響反射法）によるNoise  Reduction  Coefficient（ＮＲＣ値）を２５０Ｈｚ、５００Ｈｚ、１０００Ｈｚ、２０００Ｈｚの各吸音率の算術平均値を求めた。
〈通気度〉
JIS  Ｌ1096  8.27.1  Ａ法に定めるフラジール形法により求めた。
〈高周波溶着接合性〉
２枚の膜材の端部同士を３ｃｍ幅平行に重ね合わせ、この重ね合わせ部に３ｃｍ幅×３０ｃｍ長のウエルドバー（平刃）を装着した高周波ウエルダー融着機（出力７ＫＷ）を用い、陽極電流１．０Ａで高周波融着接合を行い接合体とした。これより融着接合部を重ね合わせ幅３ｃｍを試験片中央に含む、３ｃｍ幅×３０ｃｍ長の試験片を採取し、JIS  Ｌ1096の引張試験を行い、接合部の破壊強度を測定し、本体破壊による強度に対する百分率を求め、７５％以上を適合とした。
【００２７】
〔実施例１〕
〈繊維布帛１〉
ポリエステルマルチフィラメント糸条（フィラメント数１９２本：７５０デニール）を経糸条群、及び緯糸条群として、経糸条群は１インチ間２８本の織組織とし、また緯糸条群は１インチ間３０本の織組織とする平織物を用いた。この繊維布帛１は質量１６０ｇ／ｍ２、目抜け空隙率１．５％、空気含有率２．２％であった。
〈積層体〉
下記配合１の軟質塩化ビニル樹脂組成物を１７５℃の２本ロールで熱溶融混練し、１８０℃設定の逆Ｌ型カレンダーロールを通過させて厚さ０．１５ｍｍの圧延フィルムを得た。このフィルムを熱可塑性樹脂層として繊維布帛１の両面に１７５℃で熱ラミネートして積層体シートを得た。この積層体シートに熱針による通気孔（完全貫通）の機械的窄孔（孔径１．０φｍｍ、孔数６４（タテ列８×ヨコ列８の等間隔配置）個／inch２、開孔率７．７９％）を施し、通気孔の内壁断面の層構造を、軟質塩化ビニル樹脂層／ポリエステル繊維布帛層／軟質塩化ビニル樹脂層とする、厚さ０．５６ｍｍ、質量６１０ｇ／ｍ２、通気度１６ｃｃ／ｃｍ２／秒、残響反射法によるＮＲＣ値０．６０の積層体シートを得た。
〔配合１〕軟質塩化ビニル樹脂組成物（比重１．４８）
乳化重合ポリ塩化ビニル樹脂（重合度１７００）                    １００質量部
１，２−シクロヘキサンジカルボン酸ジイソノニル（可塑剤）          ５５質量部
※商品名：ヘキサモールＤＩＮＣＨ（ＢＡＳＦ社製）
エポキシ化大豆油（安定剤）                                          ５質量部
バリウム／亜鉛複合化合物（安定剤）                                  ２質量部
モリブデン酸カルシウム亜鉛（難燃剤）                                ５質量部
三酸化アンチモン（難燃剤）                                        １０質量部
ベンゾトリアゾール（紫外線吸収剤）                              ０．３質量部
酸化チタン（白顔料）                                                ２質量部
【００２８】
〔実施例２〕
実施例１で用いた繊維布帛１を下記繊維布帛２に変更した以外は、実施例１と同様として通気孔（完全貫通）の機械的窄孔（孔径１．０φｍｍ、孔数６４（タテ列８×ヨコ列８の等間隔配置）個／inch２、開孔率７．７９％）を施した、通気孔の内壁断面の層構造を、軟質塩化ビニル樹脂層／ポリエステル繊維布帛層／軟質塩化ビニル樹脂層とする、厚さ０．５８ｍｍ、質量６１０ｇ／ｍ２、通気度２０ｃｃ／ｃｍ２／秒、残響反射法によるＮＲＣ値０．６３の積層体シートを得た。
〈繊維布帛２〉
ポリエステルマルチフィラメント（フィラメント数１９２本：７５０デニール）で、フィラメント同士がルーズに交絡した状態でＺ撚２５回／ｍを施した嵩高（タスラン）糸を経糸条群、及び緯糸条群として、経糸条群は１インチ間２８本の織組織とし、また緯糸条群は１インチ間３０本の織組織とする嵩高平織物を用いた。この繊維布帛２は質量１６０ｇ／ｍ２、目抜け空隙率０．５％、空気含有率８．３％であった。
【００２９】
〔実施例３〕
実施例１で用いた繊維布帛１を下記繊維布帛３に変更した以外は、実施例１と同様として通気孔（完全貫通）の機械的窄孔（孔径１．０φｍｍ、孔数６４（タテ列８×ヨコ列８の等間隔配置）個／inch２、開孔率７．７９％）を施した、通気孔の内壁断面の層構造を、軟質塩化ビニル樹脂層／ガラス繊維布帛層／軟質塩化ビニル樹脂層とする、厚さ０．５５ｍｍ、質量７７０ｇ／ｍ２、通気度１４ｃｃ／ｃｍ２／秒、残響反射法によるＮＲＣ値０．６３の積層体シートを得た。
〈繊維布帛３〉
無アルカリガラス繊維（９μｍフィラメント数４００本）にＺ撚２５回／ｍを施した糸条７５番手（６８７dtex）単糸を経糸群及び緯糸群に用い、経糸群は１インチ間２８本の織組織とし、また緯糸群は１インチ間３０本の織組織とする平織物を用いた。この繊維布帛３の質量は３２０ｇ／ｍ２、目抜け空隙率は０．５％、空気含有率１．３％であった。
【００３０】
〔実施例４〕
実施例１で用いた繊維布帛１を下記繊維布帛４に変更した以外は、実施例１と同様として通気孔（完全貫通）の機械的窄孔（孔径１．０φｍｍ、孔数６４（タテ列８×ヨコ列８の等間隔配置）個／inch２、開孔率７．７９％）を施した、通気孔の内壁断面の層構造を、軟質塩化ビニル樹脂層／ガラス繊維布帛層／軟質塩化ビニル樹脂層とする、厚さ０．５７ｍｍ、質量７７０ｇ／ｍ２、通気度２０ｃｃ／ｃｍ２／秒、残響反射法によるＮＲＣ値０．６５の積層体シートを得た。
〈繊維布帛４〉
無アルカリガラス繊維（９μｍフィラメント数４００本）からなり、フィラメント同士がルーズに交絡した状態でＺ撚２５回／ｍを施した嵩高（タスラン）糸７５番手（６８７dtex）単糸を経糸群及び緯糸群に用い、経糸群は１インチ間２８本の織組織とし、また緯糸群は１インチ間３０本の織組織とする嵩高平織物を用いた。この繊維布帛４の質量は３２０ｇ／ｍ２、目抜け空隙率は０％、空気含有率７．４％であった。
【００３１】
〔実施例５〕
実施例２の通気孔(完全貫通)の窄孔（孔径１．０φｍｍ、孔数６４（タテ列８×ヨコ列８）個／inch２、開孔率７．７９％）を、窄孔（孔径０．６φｍｍ、孔数１９６（タテ列１４×ヨコ列１４の等間隔配置）個／inch２、開孔率８．５７％）に変更した以外は実施例２と同様として、通気孔の内壁断面の層構造を、軟質塩化ビニル樹脂層／ポリエステル繊維布帛層／軟質塩化ビニル樹脂層とする、厚さ０．５６ｍｍ、質量６１０ｇ／ｍ２、通気度１０ｃｃ／ｃｍ２／秒、残響反射法によるＮＲＣ値０．６１の積層体シートを得た。
【００３２】
〔実施例６〕
実施例４の通気孔（完全貫通）の窄孔（孔径１．０φｍｍ、孔数６４（タテ列８×ヨコ列８の等間隔配置）個／inch２、開孔率７．７９％）を、窄孔１（孔径０．６φｍｍ、孔数８１（タテ列９×ヨコ列９の等間隔配置）個／inch２）と窄孔２（孔径１．５φｍｍ、孔数２５（タテ列５×ヨコ列５の等間隔配置）個／inch２）との混成配置（開孔率１０．３８％）に変更した以外は実施例４と同様として、通気孔の内壁断面の層構造を、軟質塩化ビニル樹脂層／ガラス繊維布帛層／軟質塩化ビニル樹脂層とする、厚さ０．５７ｍｍ、質量７７０ｇ／ｍ２、通気度２４ｃｃ／ｃｍ２／秒、残響反射法によるＮＲＣ値０．６６の積層体シートを得た。
【００３３】
〔実施例７〕
実施例２の積層体の片面に、下記不織布を熱接着し、通気孔の内壁断面の層構造を、軟質塩化ビニル樹脂層／ポリエステル繊維布帛層／軟質塩化ビニル樹脂層／ガラス不織布層とする、厚さ２．５８ｍｍ、質量９１０ｇ／ｍ２、通気度１４ｃｃ／ｃｍ２／秒、残響反射法によるＮＲＣ値０．７０の積層体シートを得た。
〈不織布〉
Ｅガラスからなるガラス繊維チョップドストランド（ガラス繊維集束本数３００本、繊維径１５．８μｍ、繊維長２５ｍｍ、３−メタクリロキシプロピルトリメトキシシラン（シランカップリング剤）１質量％酢酸水溶液サイジング）を湿式抄造し、エポキシ樹脂をバインダーとして１０質量％を含むガラス不織布（目付：３００ｇ／ｍ２、厚さ：２ｍｍ）を使用した。
【００３４】
〔実施例８〕
実施例４の積層体の片面に、下記通気性発泡層を形成し、通気孔の内壁断面の層構造を、軟質塩化ビニル樹脂層／ガラス繊維布帛層／軟質塩化ビニル樹脂層／通気性発泡層とする、厚さ３．５７ｍｍ、質量９９５ｇ／ｍ２、通気度２０ｃｃ／ｃｍ２／秒、残響反射法によるＮＲＣ値０．７２の積層体シートを得た。
〈通気性発泡層〉
下記配合３の軟質塩化ビニル樹脂ペーストゾル組成物を機械攪拌して得たフォームを３ｍｍ厚に塗布し、１８５℃の電気炉内で１分間ゲル化処理を施して、実施例４の積層体の片面に通気性発泡層（密度０．３３ｇ／ｃｍ３）が２２５ｇ／ｍ２設けられた質量９９５ｇ／ｍ２の積層体を得た。次に実施例１と同様にして、この積層体に熱針による通気孔（完全貫通）の機械的窄孔（孔径１．０ｍｍφ、孔数６４（タテ列８×ヨコ列８の等間隔配置）個／inch２、開孔率７．７９％）を施した。
〔配合３〕軟質塩化ビニル樹脂ペーストゾル組成物
乳化重合塩化ビニル樹脂（重合度１７００）                        １００質量部
１，２−シクロヘキサンジカルボン酸ジイソノニル（可塑剤）          ６５質量部
※商品名：ヘキサモールＤＩＮＣＨ（ＢＡＳＦ社製）
エポキシ化大豆油（安定剤）                                          ５質量部
酸化アンチモン（難燃剤）                                          １５質量部
モリブデン酸カルシウム亜鉛（難燃剤）                                ５質量部
バリウム亜鉛複合化合物（安定剤）                                    ２質量部
ジメチルシリコーンオイル（整泡剤）                                  ２質量部
酸化チタン（白顔料）                                                ２質量部
イソシアヌレート変性トリイソシアネート（ＴＤＩの３量体）            ３質量部
ジエチレングリコール（ポリオール）                                  ３質量部
※イソシアヌレート変性トリイソシアネートの付加反応により積層体との密着性を向上
すると同時に、ジエチレングリコールとの重合により軟質塩化ビニル樹脂内部にポリウ
レタン架橋構造を生成することで、通気性発泡層の樹脂強度と形状保持性を強固とする。
【００３５】
実施例１〜６の積層体は、いずれも厚さ０．５５〜０．５８ｍｍ程度の可撓性積層体の全面に孔径０．６、１．０、１．５φｍｍ程度の通気孔を多数有し、通気孔の内壁断面の層構造を、熱可塑性樹脂層／繊維布帛層／熱可塑性樹脂層として、これら互いに隣接する通気孔同士が繊維布帛層を介在して通気連続したものとすることで、通気孔を共鳴孔とする反響減衰作用としながら、繊維布帛を通気拡散層として作用させて音響減衰させるという吸音の相乗効果の発現が明らかとなった。さらに実施例２の天井膜では繊維布帛層にマルチフィラメント嵩高糸条を含むことによって通気拡散性が向上したことで、実施例１の天井膜よりも吸音効果に優れ、同様に実施例４の天井膜では繊維布帛層にマルチフィラメント嵩高糸条を含むことによって通気拡散性が向上したことで、実施例３の天井膜よりも吸音効果に優れていた。また実施例７の天井膜は、実施例２の積層体（厚さ０．５８ｍｍ）の片面に不織布層（厚さ２．０ｍｍ）を追加したことで、さらに吸音効果が向上し、同様に実施例８の天井膜は、実施例４の積層体（厚さ０．５７ｍｍ）の片面に通気発泡層（厚さ３．０ｍｍ）を追加したことで、さらに吸音効果が向上することを確認した。
【００３６】
〔比較例１〕
実施例１の積層体（未窄孔）に対する熱針による通気孔（完全貫通）の窄孔を、（孔径０．２５φｍｍ、孔数６２５（タテ列２５×ヨコ列２５の等間隔配置）個／inch２、開孔率４．７５％）に変更した以外は実施例１と同様として、質量６１０ｇ／ｍ２、通気度３ｃｃ／ｃｍ２／秒の積層体を得た。通気孔の孔径を１．０φｍｍから０．２５φｍｍにサイズダウンしたことで吸音効果に劣り、残響反射法によるＮＲＣ値が０．６０から０．２１に低減した。
【００３７】
〔比較例２〕
実施例１の積層体（未窄孔）に対する熱針による通気孔（完全貫通）の窄孔を、（孔径５．０φｍｍ、孔数４（タテ列２×ヨコ列２の等間隔配置）個／inch２、開孔率１２．１％）に変更した以外は実施例１と同様として、質量６１０ｇ／ｍ２、通気度８５ｃｃ／ｃｍ２／秒の積層体を得た。通気孔の孔径を１．０φｍｍから５．０φｍｍにサイズアップしたことで吸音効果に劣り、残響反射法によるＮＲＣ値が０．６０から０．１３に低減した。
【００３８】
〔比較例３〕
実施例１の積層体から繊維布帛１を省略し、配合１の軟質塩化ビニル樹脂組成物による厚さ０．１５ｍｍの圧延フィルム４枚からなる熱溶着積層体（厚さ０．６ｍｍ、質量９００ｇ／ｍ２）とし、実施例１と同様の機械的窄孔を施して、通気度１３ｃｃ／ｃｍ２／秒の積層体シートを得た。音響拡散効果を担う繊維布帛１を省略したことで残響反射法によるＮＲＣ値が０．６０から０．１６に低減した。
【００３９】
〔比較例４〕
実施例１に用いた繊維布帛１を下記繊維布帛５に変更した以外は実施例１と同様として、実施例１と同様の機械的窄孔を施してなる、厚さ０．５６ｍｍ、質量６４０ｇ／ｍ２、通気度１３ｃｃ／ｃｍ２／秒の積層体を得た。音響拡散効果を担う繊維布帛１の有する空気層（通気層）をウレタン樹脂で置換して空気層（通気性）を排除したことで残響反射法によるＮＲＣ値が０．６０から０．１８に低減した。
〈繊維布帛５〉
繊維布帛１を下記配合４のウレタンエマルジョン溶液組成物の液浴中に浸漬し、液浴から引き上げると同時にマングルロールで圧搾し、１２０℃の電熱炉で１分間乾燥させて質量１９０ｇ／ｍ２、目抜け空隙率は０．５％、空気含有率０．２％の繊維布帛５を得た。
〔配合４〕ウレタン樹脂組成物
ウレタン樹脂エマルジョン（固形分４０質量％）                    １００質量部
水性ブロックイソシアネート（ＨＤＩのイソシアヌレート３量体）        ２質量部
【００４０】
【表１】
2016186534.tif 000003
【００４１】
【表２】
2016186534.tif 000004
【産業上の利用可能性】
【００４２】
本発明によれば、建築物の天井に設置される天井面積構成部材、または天井面積構成部材付帯物としての膜材料に適し、反響抑止効果と音響減衰効果とに優れ、しかも高周波融着による縫製の簡便性を兼備するので、屋内競技場、体育館、屋内プール、イベントホール、公会堂、冠婚葬祭式場、駅舎ロビー、空港ロビー、ショッピングモール吹き抜けなどの大型施設の大面積天井膜を施工するために行う、材料同士の接合による広幅化、長尺化の作業を容易とし、しかも接合部強度にも優れる利点を有するものであった。
【符号の説明】
【００４３】
１：可撓性積層体（吸音天井膜）
２：通気孔
２−１：熱可塑性樹脂層
２−２：繊維布帛（通気拡散層）
３：通気性不織布層または通気性発泡層
【図１】
2016186534.tif 000005
【図２】
2016186534.tif 000006
【図３】
2016186534.tif 000007